(57)【特許請求の範囲】
【請求項１】
Ｃ：0.3〜0.9mass％、
Si：0.01〜1.2mass％および
Mn：0.01〜2.0mass％
を含有し、残部はFeおよび不可避的不純物の組成になる鋼素材に、複数回の熱間鍛造を施して熱間鍛造品を製造するに際し、最終の鍛造工程において、少なくとも一部には、Ａ１点以上Ａ３点以下の温度域の下で複数方向成分の歪を加えること、かつ複数方向成分の２成分以上の歪が各々0.5以上であること、を特徴とする疲労強度に優れた熱間鍛造品の製造方法。
【請求項２】
請求項１において、鋼素材がさらに
Mo：0.05〜0.6mass％、
Al：0.01〜0.06mass％、
Ti：0.005〜0.050mass％、
Ni：1.0mass％以下、
Cr：1.0mass％以下、
Ｖ：0.1mass％以下、
Cu：1.0mass％以下、
Nb：0.05mass％以下、
Ca：0.008mass％以下および
Ｂ：0.004mass％以下
のうちから選んだ１種または２種以上を含有する組成になることを特徴とする疲労強度に優れた熱間鍛造品の製造方法。
【請求項３】
請求項１または２において、前記少なくとも一部が、疲労強度が求められる部位であり、該疲労強度が求められる部位以外の部位のうち、少なくとも冷間加工が施される部位については、最終の鍛造工程においてＡ３点超の温度域で熱間鍛造を行うことを特徴とする疲労強度に優れた熱間鍛造品の製造方法。
【発明の詳細な説明】
【技術分野】
【０００１】
本発明は、条鋼を用いた自動車部品、例えばハブまたは等速ジョイント等に適用して好適な、疲労強度に優れた熱間鍛造品の製造方法に関するものである。
【背景技術】
【０００２】
ハブまたは等速ジョイント等の条鋼製品は、熱間鍛造または転造加工を行い、その後切削を行って製造するのが一般的である。近年、かかる用途の製品については、これらが適用される自動車の軽量化のために、高疲労強度化が求められている。
従来、疲労強度向上のためには、高価な成分元素を添加したり、介在物の最大径を小さくしたり、あるいは介在物の数を減少するのが有効であることが知られている。
【０００３】
例えば、上記製品に供する鋼材に関して、Al、Ｎ、Ti、ZrおよびＳ等の各成分を適切に調整した上で、硫化物の最大径を10μm以下、かつ清浄度を0.05mass％以上とすることが、特許文献1に提案されている。
また、特許文献２には、熱間鍛造用の素材として、マルテンサイトを面積率で95〜100％で含有する鋼とすることで、熱間鍛造後に平均結晶粒径が10μｍ以下のフェライト−パーライトからなる組織の鍛造品を得ることが記載されている。
【特許文献１】特開平11−302778号公報
【特許文献２】特開2003−147481号公報
【発明の開示】
【発明が解決しようとする課題】
【０００４】
しかしながら、高価な成分元素を添加し、さらに介在物の最大径を小さくし且つ介在物の数を減少させても、熱間鍛造後の放冷過程において結晶粒が成長して粗大化し、上記製品に要求される高い疲労強度は得られないという問題があった。また、疲労強度の向上には結晶粒径の微細化が有効であることが知られており、上記特許文献２の技術のように結晶粒径を微細化した鍛造品であれば、疲労強度の向上も期待できるが、特許文献２の方法では、鍛造前の素材の組織をマルテンサイト組織とするものなので、鍛造用の素材の製造工程、特に熱間圧延工程において圧延後の再加熱や、その後の急冷処理が必要となり、生産性に問題がある。さらに、上記のハブや等速ジョイントをはじめとする鍛造品は、鍛造加工後に冷間加工や切削加工を施すことにより最終製品形状に成形されるが、強度上昇の目的で結晶粒径を微細化すると、逆に冷間加工時の必要荷重が上昇し過ぎたり、冷間加工時に割れが発生するという問題もある。
【０００５】
本発明は、上記の事情に鑑み開発されたものであり、熱間鍛造工程において組織を適切
に制御することにより、例えば部品の軽量化、コンパクト化による発生応力の増大から要
求される回転曲げ疲労強度が400MPa以上という、優れた疲労強度を持つ鍛造品の有利な製
造方法について提案することを目的とする。
【課題を解決するための手段】
【０００６】
さて、発明者らは、上記の目的を達成すべく、特に鍛造温度に関して鋭意研究を重ねた結果、以下に述べる知見を得た。
(1)鍛造温度を高温γ域から低下するに従って、加えた歪の大小に関わらず結晶粒径は徐々に小さくなるが、細粒化の程度は飽和するとともに、本発明で所期したほどの疲労強度の向上は望めない。
(2)鍛造温度をAl点以下とした場合には、フェライトが延ばされた組織を呈するだけであるから、本発明で所期する疲労強度の向上は勿論望めない。
(3)鍛造温度をAl点以上A3点以下の2相域とした場合、加える歪により組織形態は著しく異なり、歪が少ない場合には、上記(1)と同様の組織および結晶粒径となり、これも本発明で所期したほどの疲労強度の向上は望めない。一方、歪が大きい場合には、２通りの組織形態を呈する。即ち、歪は大きいが歪成分として単軸方向のみが大きい場合には、砕かれたパーライトとともに上記(2)の如きフェライトが延ばされた形態を示し、Al点以下で鍛造した場合に近い組織が得られるため、疲労強度の向上は望めない。しかし、歪が複数方向の成分を有し各成分がともに比較的大きい場合には、結晶粒径は等軸で且つ著しく細かくなり、この状態において初めて疲労強度の格段の向上が発現する。具体的には、複数方向の成分からなる歪が加わるようにするとともに、そのうちの2成分以上の歪が各々0.5以上となるように、鍛造を行った場合に、疲労強度の格段の向上が実現する。
(4)この鍛造条件とすることにより、高価な成分元素を添加せずとも上記の組織を再現することができ、容易に疲労強度の向上が期待できる。
(5)しかも、鍛造工程のうちの最終の鍛造工程のみ、かような鍛造条件とすることによって、十分に上記組織を再現することができ、前工程の熱間鍛造の影響は受けない。
(6)鍛造により鍛造品を成形するにあたり、疲労特性が要求される部位に対してかような鍛造条件を適用し、その後、冷間加工を施す部位に対してはこのような鍛造条件を適用しないことにより、冷間加工を施す部位の結晶粒径が微細化することを抑制でき、容易に冷間加工を行うことができる鍛造品が得られる。
本発明は、上記の知見に立脚するものである。
【０００７】
すなわち、本発明の要旨構成は次の通りである.
１．Ｃ：0.3〜0.9mass％、
Si：0.01〜1.2mass％および
Mn：0.01〜2.0mass％
を含有し、残部はFeおよび不可避的不純物の組成になる鋼素材に、複数回の熱間鍛造を施して熱間鍛造品を製造するに際し、最終の鍛造工程において、少なくとも一部には、Ａ１点以上Ａ３点以下の温度域の下で複数方向成分の歪を加えること、かつ複数方向成分の２成分以上の歪が各々0.5以上であること、を特徴とする疲労強度に優れた熱間鍛造品の製造方法。
【０００８】
２．上記１において、鋼素材がさらに
Mo：0.05〜0.6mass％、
Al：0.01〜0.06mass％、
Ti：0.005〜0.050mass％、
Ni：1.0mass％以下、
Cr：1.0mass％以下、
Ｖ：0.1mass％以下、
Cu：1.0mass％以下、
Nb：0.05mass％以下、
Ca：0.008mass％以下および
Ｂ：0.004mass％以下
のうちから選んだ１種または２種以上を含有する組成になることを特徴とする疲労強度に優れた熱間鍛造品の製造方法。
【０００９】
３．上記１または２において、前記少なくとも一部が、疲労強度が求められる部位であり、該疲労強度が求められる部位以外の部位のうち、少なくとも冷間加工が施される部位については、最終の鍛造工程においてＡ３点超の温度域で熱間鍛造を行うことを特徴とする疲労強度に優れた熱間鍛造品の製造方法。
【発明の効果】
【００１２】
本発明によれば、回転曲げ疲労強度が400MPa以上という優れた疲労強度を持つ鍛造製品を安定して容易に製造することができる。
【発明を実施するための最良の形態】
【００１３】
以下、本発明を具体的に説明する。
まず、本発明において、鋼材の成分組成を上記の範囲に限定した理由について説明する。
Ｃ：0.3〜0.9mass％
Ｃは、母材の強度を上昇させるために必要な元素である。ここに、Ｃ含有量が0.3mass％に満たないと必要な強度上昇の効果が得られず、一方0.9mass％を超えると被削性や疲労強度、さらに鍛造性の低下を招くため、Ｃ量は0.3〜0.9 mass％の範囲に限定した。
【００１４】
Si：0.01〜1.2mass％
Siは、脱酸剤として作用するだけでなく、強度の向上にも有効に寄与するが、含有量が0.01mass％に満たないとその添加効果に乏しく、一方1.2mass％を超えると被削性および鍛造性の低下を招くため、Si量は0.01〜1.2mass％の範囲に限定した。
【００１５】
Mn：0.01〜2.0mass％
Mnは、強度の向上だけでなく、疲労強度の向上に有効に寄与するが、含有量が0.01mass％に満たないとその添加効果に乏しく、一方2.0mass％を超えると被削性や鍛造性を劣化させるため、Mn量は0.01〜2.0mass％の範囲に限定した。
【００１６】
以上、基本成分について説明したが、さらなる疲労強度の向上を求める場合には、以下に述べる元素を適宜含有させることができる。
Mo：0.05〜0.6mass％
Moは、フェライト粒の成長を抑制する上で有用な元素であり、そのためには少なくとも0.05mass％を必要とするが、0.6mass％を超えて添加すると被削性の劣化を招くため、Mo量は0.05〜0.6mass％の範囲に限定した。
【００１７】
Al：0.01〜0.06mass％
Alは、鋼の脱酸剤として作用する。しかしながら、含有量が0.01mass％に満たないとその添加効果に乏しく、一方0.06mss%を超えると被削性および疲労強度の低下を招くため、Al量は0.01〜0.06mass％の範囲に限定した。
【００１８】
Ti：0.005〜0.050mass％
Tiは、TiNのピンニング効果により、結晶粒を微細化するために有用な元素であり、この効果を得るためには少なくとも0.005mass％の添加を必要とするが、0.050mass％を超えて添加すると疲労強度の低下を招くため、0.005〜0.050mass％の範囲に限定した。
【００１９】
Ni：1.0 mass％以下
Niは、強度上昇およびCu添加時の割れ防止に有効であり、好ましくは0.05mass％以上で添加するが、Ni量は1.0 mass％を超えて添加すると焼割れを起こし易くなるため、1.0mass％以下に限定した。
【００２０】
Cr：1.0 mass％以下
Crは、強度上昇に有効であり、好ましくは0.05mass％以上で添加するが、1.0mass％を超えて添加すると炭化物を安定化させて残留炭化物の生成を促進し、粒界強度を低下させ、また疲労強度の低下も招くことから、1.0mass％以下に限定した。
【００２１】
Ｖ：0.1mass％以下
Ｖは、炭化物となり析出することでピンニングによる組織微細化効果を発する有用元素であり、好ましくは0.005mass％以上で添加するが、0.1mass％を超えて添加しても効果が飽和するので、0.1mass％以下に限定した。
【００２２】
Cu：1.0 mass％以下
Cuは、固溶強化および析出強化によって強度を向上させる有用元素であり、また焼入性の向上にも有効に寄与するため、好ましくは0.1mass％以上で添加するが、含有量が1.0mass％を超えると熱間加工時に割れが発生し易くなり製造が困難となるため、1.0mass％以下に限定した。
【００２３】
Nb：0.05mass％以下
Nbは、析出により粒成長をピンニングする効果があり、好ましくは0.005mass％以上で添加するが、0.05mass％を超えて添加してもその効果は飽和するため、0.05mass％以下に限定した。
【００２４】
Ca：0.008mass％以下
Caは、介在物を球状化し、疲労特性を改善する有用元素であり、好ましくは0.001mass％以上で添加するが、0.008mass％を超えて添加すると介在物が粗大化し疲労特性を劣化させる傾向にあるため、0.008mass％以下に限定した。
【００２５】
Ｂ：0.004mass％以下
Ｂは、粒界強化により疲労特性を改善するだけでなく、強度を向上させる有用元素であり、好ましくは0.0003mass％以上で添加するが、0.004mass％を超えて添加してもその効果は飽和するため、0.004mass％以下に限定した。
残部はFeおよび不可避的不純物である。不可避的不純物としてはＰ,Ｓ,Ｏ,Ｎが挙げられる。
【００２６】
以上、好適成分組成について説明したが、本発明では、成分組成を上記の範囲に限定することに加えて、以下に述べるとおり鍛造条件を調整することが必要不可欠である。
すなわち、鍛造条件として、鍛造温度をγ域とした場合には、γ域内で鍛造温度を低下しても細粒化の程度は限られるため、所期したほどの疲労強度の向上は望めない。鍛造温度をAl点以下とした場合には、フェライトが延ばされた組織を呈するだけであるから、この場合も所期する疲労強度の向上は望めない。また、これらの温度域では歪の影響は僅かであり、歪を加えることによる組織形態の変化および疲労強度向上への多大な効果は期待できない。従って、疲労強度を確保するべき部位に対しての鍛造については、γ域並びにα域単相の温度域における、鍛造は適していない。
【００２７】
一方、鍛造温度をＡ１点以上Ａ３点以下の２相域とした場合、前述した如く、加える歪により組織形態とともに疲労強度は著しく異なるものとなる。換言すると、加える歪を適切に制御したとき、鍛造温度はＡ１点以上Ａ３点以下とすることが有効である。従って、まず、疲労強度を確保するべき部位に対しては鍛造温度はＡ１点以上Ａ３点以下に規制する必要がある。
【００２８】
次に、かような温度域下にて、複数方向成分の歪を加えること、かつ複数方向成分の２成分以上の歪が各々0.5以上であること、の条件を満足する鍛造を施すことによって、鍛造を経た製品の組織における、結晶粒径は等軸で且つ微細になり、その結果疲労強度が格段に向上する。
【００２９】
なぜなら、複数方向成分の歪を加えることによって、ランダムな粒界面に歪を導入することができるため、結果としてランダムな粒界面からのフェライト核生成が可能となる。さらに、複数方向成分の歪のうち、2成分以上の歪を各々0.5以上とすることによって、単位粒界面積当たりのフェライトの核生成数が劇的に増加し、生成したフェライトが互いにぶつかり合い成長が抑制されるので効果的に微細なフェライト粒が形成される。ちなみに、2成分以上の歪を各々0.5以上とすると、相当歪は1.0以上となる。
【００３０】
なお、複数の鍛造工程全てを上述の条件とする必要はなく、前段でγ域の鍛造を実施しても、次工程の組織形成に影響を受けないので、最終の鍛造工程のみ上述の条件とすることにより、十分に微細かつ均一な所望の組織を再現することができる。勿論、全ての鍛造工程を上記条件とすることも可能であるが、逆に複数の鍛造工程全てを上述の条件とすると、鍛造温度低下により素材の変形抵抗が上昇し、全行程での鍛造荷重の上昇を招くため、鍛造機能力の観点から好ましくない。
【００３１】
さらに、所望とする部位のみを上述の鍛造条件とすることが、鍛造荷重の上昇をより良く抑制できるために好適である。すなわち、ハブまたは等速ジョイント等の製品において高い疲労強度が要求される部位は限られているため、所望の部位のみにおいて、上述の鍛造条件を満足すれば、優れた疲労特性の製品が得られる。勿論、鍛造品の全ての部分を、上記条件にて鍛造することも可能であり、要求特性に応じて、本発明の適用範囲を決めればよい。
【００３２】
ここで、熱間鍛造後に、冷間加工が施される場合には、疲労強度が要求される部位以外のうち、少なくとも冷間加工が施される部位については、Ａ３点超の温度域で最終の熱間鍛造を施すことが好ましい。これは、結晶粒径を微細化することにより、疲労強度は向上するものの、逆に冷間加工性は劣化してしまうため、冷間加工が施される部位については、鍛造温度をＡ３点以上として結晶粒径を大きくすることによって、冷間加工性を維持できるからである。
なお、Ａ１点以上Ａ３点以下の温度域において、２成分以上の歪が各々0.5以上である複数方向成分の歪を加えるように最終の熱間鍛造を行った部位は、平均結晶粒径が５μｍ以下の、高い疲労強度を有する組織となる。一方、Ａ３点超の温度域で最終の熱間鍛造を行った部位は、平均結晶粒径が８μｍ以上の、冷間加工に適した組織となる。
【００３３】
ここで、上記の鍛造条件を満足するための方途について、具体的に説明する。
まず、疲労強度を必要とする部位についてＡ１点以上Ａ３点以下の温度域に低下させるには、局部水冷を採用すればよく、特に方法は問わない。
【００３４】
次に、上記条件の歪を部分的に加えるための手段の一例を、鍛造品としてハブを製造する場合について、図面を参照して説明する。
さて、ハブは、図１（ａ）に示す棒鋼(丸棒)を素材として加熱し、図１（ｂ）、（ｃ）および（ｄ）に示す形状へ加工する各鍛造工程（図１の場合３つの鍛造工程）を経て製造されるのが一般的である。図１（ｄ）に示す製品段階のハブ１において、符号１ａで示すフランジ根元部は、その他の部分と比較にて高い疲労強度が要求される部位であり、従って、この部分に本発明を適用して疲労強度の向上をはかる場合について、図２を参照して説明する。
【００３５】
すなわち、図２（ａ）〜（ｄ）に示す、素材および各鍛造工程後の形状は、図１（ａ）〜（ｄ）に示した工程に対応するものであり、図２（ａ）および（ｂ）は図１（ａ）および（ｂ）と同じ形状である。次いで、本発明では、図２（ｃ）から（ｄ）に示す最終の鍛造工程において、複数方向成分の歪であって、その２成分以上の歪が各々0.5以上となる歪を導入するために、図２（ｂ）から（ｃ）に至る最終の前段の鍛造において、図２（ｃ）に丸で囲んで示す、図１（ｄ）の１ａに対応する部分１ｂを余盛した形状に成形しておいてから、最終のＡ１点以上Ａ３点以下の温度範囲での鍛造工程に供し、この最終鍛造において１ｂ部分に大きな歪とともに複数方向の歪を生じる加工を実現する。かくして得られる図２（ｄ）に示すハブ１は、１ａ部分がとりわけ優れた疲労特性を有する製品に仕上がるのである。また、ハブでは、図２（ｄ）に示す製品段階のハブ１において、例えば軸端部１ｃに対しては冷間かしめ加工が行われるため、この部分は結晶粒径が微細化していない方が好ましい。従って、Ａ１点以上Ａ３点以下の温度範囲での鍛造工程において、上記の軸端部１ｃの結晶粒径の微細化を防止する必要があり、そのためには、図２（ｃ）における、最終製品の軸端部１ｃに対応する部分１ｄについて、鍛造温度をＡ３点超とすることが有効である。
【００３６】
なお、複数方向成分の歪であって、その2成分以上の歪が各々0.5以上となる歪を導入するための処理としては、その他にも、上述のような円周方向に一様に余盛した形状のみならず、円周方向に不等高さの余盛加工を施してもよく、また、逆に凹みを設け最終鍛造工程で所望する部位に他の部位からの塑性流動が大きくなるような形状としてもよく、特に限定されるものではない。
ちなみに、各方向成分の歪量は有限要素法によって求めることができる。
【００３７】
また、鍛造終了後の冷却は放冷で良いが、鍛造終了後〜400℃までの平均冷却速度が遅い場合にはフェライトの粒成長を生じ疲労強度の低下を招くため、平均冷却速度は0.3℃/s以上が好ましい。更に、好ましくは0.5℃/s以上である。前記、好適な平均冷却速度を得るには放冷でも十分であるが、熱容量が大きい大物製品の場合には衝風冷却等により為し得る。
【実施例１】
【００３８】
JIS Ｓ48Ｃ(Ｃ：0.48mass％，Si：0.25mass％，Mn：0.7mass％，Ｐ：0.01mass％，Ｓ：0.01mass％，Ａ１点：730℃,Ａ３点：780℃)の鋼材を圧延して60mmφ×100mmの棒素材を得た後、種々の温度において、３方向(上、下および長手方向)からそれぞれ圧下率50％となるように、図３に示す工程に従って温間鍛造後空冷し、50×67×85mmの製品を得た。この鍛造によって、棒素材には、３方向の各々に0.7以上の歪が加わったことになる。
【００３９】
かくして得られた製品について、平均結晶粒径の調査を、ナイタールにて腐食後、光学顕微鏡および走査型電子顕微鏡で行うとともに、回転曲げ疲労試験片を採取して回転曲げ疲労試験に供した。これらの調査および試験結果を、図４にまとめて示す。
なお、回転曲げ疲労試験は、小野式回転曲げ疲労試験機にて、10mmφの平滑形状試験片を用いて、繰返し速度3600cycle/minにて実施し、1×10７疲労限を回転曲げ疲労強度として評価した。
【００４０】
図４に示すように、本発明に従う条件の下に得られた製品では、結晶粒径が著しく細かくなるとともに、疲労強度の著しい向上も認められることがわかる。
【実施例２】
【００４１】
JIS Ｓ53Ｃ(Ｃ：0.55mass％，Si：0.3mass％，Mn：0.65mass％，Ｐ：0.01mass％，Ｓ：0.005mass％，Ａ１点：730℃,Ａ３点：775℃)の鋼材を60mmφに棒圧延し、60mmφの1/4Ｄ部から20.8mmφ×47.3mm長さの素材を圧延方向から採取し、1100℃にて31mmφ×21.3mm長さへの据込み鍛造に引き続き、放射温度計にて測定した表面温度が750℃になったところで、後方押出し鍛造後空冷し、外径34.8mmφ×長さ33.3mm、内径25.0mmφ×27.9mmの製品を得た(図５参照)。この製品の図５に番号Ｐ１〜Ｐ８を示した各部から、組織調査を実施した。これらの調査結果を表１に記載する。
なお、鍛造品各部位の歪量および温度は有限要素法により、クーロン摩擦係数0.2および公表されているＳ53Ｃの熱物性値を利用して算出した。また、結晶粒径調査は上記実施例1と同様である。
【００４２】
表１に示す解析結果より、２成分以上の歪が各々0.5以上の値を示し、且つＡ１点以上Ａ３点以下の温度域である部位の結晶粒径は著しく細かくなることが認められる。また、２成分以上の歪が各々0.5以上でも温度がＡ１点以下の部位では、結晶粒は伸長した加工まま組織となり、Ａ３点以上の部位では著しい細粒化は認められない。
これらの結果から、熱間鍛造に引き続く最終鍛造工程の鍛造条件としては、２成分以上の歪が各々0.5以上で、且つＡ１点以上Ａ３点以下の温度域が好ましいことは明らかである。
【００４３】
【表１】
0004649857.tif 000002
【実施例３】
【００４４】
表２に示す成分組成になる鋼材を棒素材に圧延後、この棒素材を、鍛造温度1100℃での熱間鍛造に引き続く最終鍛造工程を表３に示す鍛造条件とし、60×60×120mmの製品を得た。かくして得られた製品について、組織調査を行うとともに、回転曲げ疲労試験片および冷間圧縮試験片を採取して、それぞれ回転曲げ疲労試験および冷間圧縮試験に供した。これらの調査および試験結果を、表３に併記する。
【００４５】
なお、鍛造時の歪量は、有限要素解析法により、クーロン摩擦係数を0.2として算出した。さらに、組織調査および回転曲げ疲労試験は上記の実施例１と同様である。
また、冷間圧縮試験は、直径８mmφ×長さ12mmの円柱型圧縮試験片を採取し、この試験片を長さ方向に歪み速度を１／ｓとして３mmまで75％の冷間圧縮を行い、割れの有無で冷間加工性を評価した。
【００４６】
【表２】
0004649857.tif 000003
【００４７】
【表３】
0004649857.tif 000004
【００４８】
表２から明らかなように、本発明に従い最終鍛造工程の鍛造温度をＡ１点以上Ａ３点以下の温度域で、かつ複数方向成分の２成分以上の歪が各々0.5以上とした、発明例No.１,２,９〜12は、いずれも回転疲労強度が400MPa以上という優れた疲労強度を得ることができた。
これに対し、鍛造温度条件がＡ３点超であるNo.３は結晶粒径が粗大となり、疲労強度が低い。また、鍛造温度条件がＡ１点未満であるNo.４は加工組織が残存しており、疲労強度も低かった。さらに、鍛造温度条件がＡ１点未満であり、かつ歪条件が２方向成分につき0.5以上を満足しないNo.６においても加工組織が残留してしまい、疲労強度が低い。
また、成分組成を満足しないNo.７,８およびNo.13〜15の比較例では、回転曲げ疲労強度の不足あるいは冷間加工性の低下を招いた。
【実施例４】
【００４９】
JIS  Ｓ48Ｃ（Ｃ：0.48mass％、Si：0.25mass％、Mn：0.7mass％、Ｐ：0.01mass％、Ｓ：0.01mass％、Ａ１点：730℃、Ａ３点：780℃）の鋼材を圧延して棒鋼となした後、この棒鋼を図２に示したように３段階の熱間鍛造を施して、自動車用のハブの形状に成形を行った。このとき、最も回転曲げ疲労強度が要求される部位であるフランジの根元部および、冷間かしめ加工が施される軸端部について、結晶粒径を種々変化させた。結晶粒径の調整は最終鍛造時の鍛造条件を変化させることで行った。すなわち、中間鍛造後の形状を、図２（ｃ）に示すように、最終形状においてフランジの根元部１aに相当する1ｂ部分に余盛のある形状とし、図２（ｃ）から図２（ｄ）に示す最終鍛造段階において、軸方向の歪量が0.7以上および円周方向の歪量が0.5以上となる条件とし、さらに図２（ｃ）から図２（ｄ）への鍛造段階において、加熱温度を９００℃とし、鍛造前に１ｂ部分および１ｄ部分を局所的に冷却して表４に示す温度範囲に調整した後に、熱間鍛造を施した。得られたハブについて、組織観察、疲労試験および冷間圧縮試験を、以下の要領にて実施した。
【００５０】
［組織観察］
得られたハブの軸端部１ｃおよびフランジの根元部１a（図２（ｄ）参照）から、組織観察用サンプルを切り出し、平均結晶粒径の測定を行った。組織観察の方法は、実施例１と同様である。
［疲労試験］
図６に示すように、ハブ１のフランジ部1ｅにボルト孔２を穿孔し、ボルト３を用いて回転治具４に固定した。さらに、ハブ1の軸部1ｆの外周面に軸受けボール５を配置するとともにボール押さえ６を装着し、ボール押さえ６に一定の荷重（10ｋN）を付加した状態でハブ１を一定の回転速度（1500rpm）で回転させる耐久試験を行い、ハブ１が破壊するまでの時間を測定して評価した。表４には、この耐久試験結果を併せて示す。
［冷間圧縮試験］
ハブ１の軸端部１ｃより直径８ｍｍφ×長さ12ｍｍの円柱型圧縮試験片を採取し、この試験片の長さ方向に歪速度１／ｓで３ｍｍまで75％の冷間圧縮を行い、割れの有無で冷間加工性を評価した。ここで、円柱試験片の長さ方向をハブの軸方向となるように採取した。
【００５１】
【表４】
0004649857.tif 000005
【００５２】
表４より、フランジの根元部の平均結晶粒径が５μｍ以下であるNo.１〜５では、高い耐久性が得られていることがわかる。この中で、軸端部の鍛造温度をＡ３点超としたNo.２〜５では軸端部の結晶粒径が８μｍ以上となり、また冷間圧縮試験による割れの発生も認められず、冷間加工性にも優れていた。
一方、フランジの根元部の鍛造温度を710℃とＡ１点未満としたNo.６では、フランジの根元部に加工組織が残留していたため、耐久性が悪かった。
また、フランジの根元部の鍛造温度を800℃とＡ３点超としたNo.７では、フランジの根元部の平均結晶粒径が大きくなっており、耐久性は悪かった。
【図面の簡単な説明】
【００５３】
【図１】ハブの製造における、従来の鍛造工程を示す図である。
【図２】ハブの製造における、本発明に従う鍛造工程を示す図である。
【図３】実施例１に係る３方向鍛造の模式図である。
【図４】鍛造条件と回転曲げ疲労強度および製品粒径との関係を示す図である。
【図５】実施例２における後方押出し鍛造後の形状および鍛造温度、歪量、結晶粒径を測定した部位を示す模式図である。
【図６】ハブの耐久性試験を説明する模式図である。
【符号の説明】
【００５４】
１  ハブ
２  ボルト孔
３  ボルト
４  回転治具
５  軸受けボール
６  ボール押さえ
【図１】
0004649857.tif 000006
【図２】
0004649857.tif 000007
【図３】
0004649857.tif 000008
【図４】
0004649857.tif 000009
【図５】
0004649857.tif 000010
【図６】
0004649857.tif 000011